(57)【要約】  第１のガラスシートを含むライトガイドプレートを備える積層構造体が開示され、第１のガラスシートは、約５０モル％〜約９０モル％のＳｉＯ２、約０モル％〜約１５モル％のＡｌ２Ｏ３、及び約０モル％〜約１９モル％のＲｘＯを含み、ここで、ｘは１でありＲはＺｎ、Ｍｇ、Ｃａ、Ｓｒ又はＢａから選択される、あるいは、ｘは２でありＲはＬｉ、Ｎａ、Ｋ、Ｒｂ又はＣｓから選択され、かつＦｅの濃度は約５０ｐｐｍ未満である。
2018527271.tif 000002
【特許請求の範囲】
【請求項１】
第１のガラスシート；
中間のポリマー中間層；及び
第２のガラスシート
を含む積層構造体であって、
前記第１のガラスシートが、約５０モル％〜約９０モル％のＳｉＯ２、約０モル％〜約１５モル％のＡｌ２Ｏ３、及び約０モル％〜約１９モル％のＲｘＯを有するライトガイドプレートであり、ここで、
ｘは１でありＲはＺｎ、Ｍｇ、Ｃａ、Ｓｒ又はＢａから選択される、あるいは、
ｘは２でありＲはＬｉ、Ｎａ、Ｋ、Ｒｂ又はＣｓから選択され、かつ
Ｆｅの濃度は約５０ｐｐｍ未満である、
積層構造体。
【請求項２】
前記中間のポリマー中間層が、ポリビニルブチラール、エチレン酢酸ビニル、熱可塑性ポリウレタン、アイオノマー、及びそれらの組合せから選択されることを特徴とする、請求項１に記載の積層構造体。
【請求項３】
前記第２のガラスシートが、フォトクロミックガラスシートを含むことを特徴とする、請求項１又は２に記載の積層構造体。
【請求項４】
前記第２のガラスシートが、ソーダ石灰ガラス、アルミノケイ酸ガラス、アルカリ−アルミノケイ酸ガラス、ホウケイ酸ガラス、アルカリ−ホウケイ酸ガラス、アルミノホウケイ酸ガラス、及びアルカリ−アルミノホウケイ酸ガラスから選択されることを特徴とする、請求項１〜３のいずれか一項に記載の積層構造体。
【請求項５】
前記第１又は第２のガラスシートの少なくとも１つが、化学強化、熱強化及び／又はアニーリングされることを特徴とする、請求項１〜４のいずれか一項に記載の積層構造体。
【請求項６】
前記第１又は第２のガラスシートが、約０．３ｍｍ〜約８ｍｍの範囲の厚さを有することを特徴とする、請求項１〜５のいずれか一項に記載の積層構造体。
【請求項７】
前記積層構造体が、車両のフロントガラス、後部窓、横窓、サンルーフ、ムーンルーフ、外側パネル、又は内側パネルの全て又は一部を含む自動車用グレージングであることを特徴とする、請求項１〜６のいずれか一項に記載の積層構造体。
【請求項８】
前記ライトガイドプレートの縁部に光学的に連結される少なくとも１つの光源をさらに含むことを特徴とする、請求項１〜７のいずれか一項に記載の積層構造体。
【請求項９】
前記少なくとも１つの光源が、ＬＥＤ、ＣＣＦＬ、ＯＬＥＤ及びそれらの組合せから選択されることを特徴とする、請求項８に記載の積層構造体。
【請求項１０】
エレクトロクロミック層、ポリマー層、反射層、偏光層、フィルタ層、センサ、インジケータ、能動素子、及びそれらの組合せから選択される少なくとも１つの追加の部品をさらに含むことを特徴とする、請求項１〜９のいずれか一項に記載の積層構造体。
【発明の詳細な説明】
【関連出願の相互参照】
【０００１】
本出願は、その内容が依拠され、その全体がここに参照することによって本願に援用される、２０１５年６月２日出願の米国仮特許出願第６２／１６９９１０号の米国法典第３５編特許法第１１９条に基づく優先権の利益を主張する。
【技術分野】
【０００２】
本開示は、積層構造体に関し、より詳細には、ライトガイドプレートを含む自動車用グレージング（glazing）に関する。
【背景技術】
【０００３】
自動車産業は、近年、車両の美観を増加する及び／又は乗客に外の環境の視界を増すために、車両の外面及び／又は内面としてガラスを取り入れ始めている。例えば、ガラス積層体を、機能的又は装飾的部品、例えば窓、サンルーフ、ミラー、及び外側又は内側のパネル用材として使用できる。ガラス積層体はまた、１つ以上の熱強化及び／又は化学強化されたガラスシートを組み込むことにより破損安全性及び／又は耐衝撃性を改良できるので、自動車用グレージングとして魅力がある。さらに、比較的薄いガラスシートを用いることにより、車両に過剰な重量がかかる不利益なく、本明細書に記載される１つ以上の利点を提供できる。したがって、少なくとも１つのガラスシートを含む自動車用グレージングによって、燃料効率、排気、及び／又は車両の重心への悪影響を回避又は低減することもできる。
【０００４】
追加の機能性、例えば、画像を表示する能力及び／又はタッチスクリーン性能を有する自動車用グレージングに対する需要の増加によって、光の反射及び透過の両方が可能な新規の基材が求められている。例えば、外の環境の明瞭な視界を提供しながら、所望の画像を表示する又はそうでなければユーザとやりとりする能力を有する、透明な又は実質的に透明な自動車用グレージング（例えば、フロントガラス、横窓、後部窓、サンルーフ、又はムーンルーフ）を提供することが所望でありうる。
【０００５】
残念ながら、透明なディスプレイは、例えば光透過率及び／又は反射性が低く、ディスプレイのコントラスト比を大いに制限しうる、などのさまざまの欠点を依然として有しうる。市販の透明なディスプレイは、例えば、わずかに約１５％の透過率を与え、反射モードではさらに低い性能でありうる。透明なグレージング上に画像を表示するための代替的な方法は、グレージング、例えばフロントガラス上に画像を反射するための１つ以上のフィルムを用いる、ヘッドアップディスプレイ（ＨＵＤ）を含む。しかしながら、ＨＵＤはしばしば、２つの別個の画像−１つは積層体又はグレージング中の内側ガラスシートからの反射及び１つは積層体又はグレージング中の外側ガラスシートからの反射−がユーザに見える、「ゴースティング（ghosting）」と称される効果を受ける。
【発明の概要】
【発明が解決しようとする課題】
【０００６】
したがって、光を透過かつ反射でき、場合によってはそれ自体が光源として作用しうる、自動車用グレージングを提供することが有利であろう。また、ひずみがほとんど又は全くない所望の画像を表示できる自動車用グレージングを提供することも有利であろう。本開示のこれらの及び他の態様が、本明細書にさらに詳細に論じられる。
【課題を解決するための手段】
【０００７】
本開示は、さまざまの実施の形態において、第１のガラスシートを含むライトガイドプレートを有する積層構造体に関し、第１のガラスシートは、約５０モル％〜約９０モル％のＳｉＯ２、約０モル％〜約１５モル％のＡｌ２Ｏ３、及び約０モル％〜約１９モル％のＲｘＯを含み、ここで、ｘは１でありＲはＺｎ、Ｍｇ、Ｃａ、Ｓｒ又はＢａから選択される、あるいは、ｘは２でありＲはＬｉ、Ｎａ、Ｋ、Ｒｂ又はＣｓから選択され、Ｆｅの濃度は約５０ｐｐｍ未満である。さまざまの実施の形態によれば、第１のガラスシートは、約０モル％〜約１０モル％のＢ２Ｏ３をさらに含んでもよい。さらなる実施の形態において、第１のガラスシートは、それぞれ約１ｐｐｍ未満のＣｏ、Ｎｉ及びＣｒを含んでもよい。
【０００８】
いくつかの実施の形態において、ライトガイドプレートは、光を効果的に反射及び透過することができ、ライトガイドプレートは、約４００ｎｍ〜約７００ｎｍの波長範囲において２ｄＢ／５００ｍｍ以下の光減衰及び／又は約１ｄＢ／５００ｍｍ以下の光吸収を生じる。ライトガイドは、透過モードにおいて約１２．８度未満の半値全幅（ＦＷＨＭ）の角度内の光を散乱する、及び／又は反射モードにおいて約６．４度未満の角度内の光を拡散しうる。さまざまの非限定的な実施の形態によれば、ライトガイドプレートは、約６％未満のヘイズ値を有しうる。ライトガイドプレートはさらに、約５ｎｍ〜約７５ｎｍの範囲のＲＭＳ粗さ（Ｒｑ）を有する少なくとも１つの表面を有してもよい。
【０００９】
特定の実施の形態において、積層構造体は、第２のガラスシート及び／又はポリマー中間層の少なくとも１つを含みうる。適切な中間層は、例えば、ポリビニルブチラール、エチレン酢酸ビニル、熱可塑性ポリウレタン、アイオノマー、及びそれらの組合せを含みうる。追加の実施の形態によれば、積層構造体は、第１のガラスシートを含むコア及び第２のガラスシートを含む外側クラッディングを有してもよい。クラッディングは、内部コアの主側面の一方又は両方の上でありうる。第２のガラスシートは、いくつかの実施の形態において、フォトクロミックガラスシートを含んでもよい。非限定的な実施の形態において、第２のガラスシートは、ソーダ石灰ガラス、アルミノケイ酸ガラス、アルカリ−アルミノケイ酸ガラス、ホウケイ酸ガラス、アルカリ−ホウケイ酸ガラス、アルミノホウケイ酸ガラス、又はアルカリ−アルミノホウケイ酸ガラスを含んでもよく、これは、化学強化及び／又は熱強化及び／又はアニーリングされてもよい。第１及び／又は第２のガラスシートはさらに、約０．３ｍｍ〜約８ｍｍの範囲の厚さを有してもよい。
【００１０】
本明細書に記載される積層構造体は、車両のフロントガラス、後部窓、横窓、サンルーフ、ムーンルーフ、外側パネル、又は内側パネルの全部又は一部を含む自動車用グレージングとして使用できる。ＬＥＤ、ＣＣＦＬ、又はＯＬＥＤのような少なくとも１つの光源を、自動車用グレージングのライトガイドの少なくとも１つの縁部に光学的に連結してもよい。非限定的な実施の形態において、積層構造体はさらに、エレクトロクロミック層、ポリマー層、反射層、偏光層、フィルタ層、センサ、インジケータ、能動素子、及びそれらの組合せから選択される少なくとも１つの追加の部品を含みうる。
【００１１】
追加の特徴及び利点が、以下の詳細な説明に述べられており、一部は、その記載から当業者に容易に明らかとなるか、あるいは、以下の詳細な説明、特許請求の範囲、並びに添付の図面を含む、本明細書に記載された方法を実施することにより認識されるであろう。
【００１２】
上記の一般的な説明及び以下の詳細な説明はいずれも、本開示のさまざまの実施の形態を提示するものであり、請求項の性質及び特徴を理解するための概要又は骨子を提供することが意図されていることが理解されよう。添付の図面は、さらなる理解を提供するために含まれ、本明細書に含まれてその一部を構成する。図面は、さまざまの非限定的な実施の形態を図解し、説明と共に、本開示の原理及び動作を説明する働きをする。
【００１３】
本開示のさまざまの特徴、態様及び利点が、以下の詳細な説明が添付の図面を参照して読まれるとより理解され、添付の図面において、同様の構造体は、可能であれば同様の参照番号を用いて示される。
【図面の簡単な説明】
【００１４】
【図１】本開示の特定の実施の形態に従った、自動車用グレージングを含みうるさまざまの部品を有する例示的な車両を示す図
【図２Ａ】本開示の実施の形態に従った、さまざまのライトガイドプレートの位置付けを含む例示的なフロントガラスを示す図
【図２Ｂ】本開示の実施の形態に従った、さまざまのライトガイドプレートの位置付けを含む例示的なフロントガラスを示す図
【図３Ａ】本開示の実施の形態に従った、さまざまのライトガイドプレートの位置付けを含む例示的な横窓を示す図
【図３Ｂ】本開示の実施の形態に従った、さまざまのライトガイドプレートの位置付けを含む例示的な横窓を示す図
【図４Ａ】本開示の追加の実施の形態に従った、例示的な積層構造体を示す図
【図４Ｂ】本開示の追加の実施の形態に従った、例示的な積層構造体を示す図
【発明を実施するための形態】
【００１５】
本明細書には、第１のガラスシートを含むライトガイドプレートを有する積層構造体が開示され、第１のガラスシートは、約５０モル％〜約９０モル％のＳｉＯ２、約０モル％〜約１５モル％のＡｌ２Ｏ３、及び約０モル％〜約１９モル％のＲｘＯを含み、ここで、ｘは１でありＲはＺｎ、Ｍｇ、Ｃａ、Ｓｒ又はＢａから選択される、あるいは、ｘは２でありＲはＬｉ、Ｎａ、Ｋ、Ｒｂ又はＣｓから選択され、Ｆｅの濃度は約５０ｐｐｍ未満である。本明細書には、第１のガラスシート、ポリマー中間層、及び第２のガラスシートを含む積層構造体も開示され、第１のガラスシートは、約５０モル％〜約９０モル％のＳｉＯ２、約０モル％〜約１５モル％のＡｌ２Ｏ３、及び約０モル％〜約１９モル％のＲｘＯを含むガラスライトガイドであり、ここで、ｘは１でありＲはＺｎ、Ｍｇ、Ｃａ、Ｓｒ又はＢａから選択される、あるいは、ｘは２でありＲはＬｉ、Ｎａ、Ｋ、Ｒｂ又はＣｓから選択され、Ｆｅの濃度は約５０ｐｐｍ未満である。本明細書にはさらに、第１の外側クラッドガラスシート及び内部コアガラスシートを含む積層構造体が開示され、内部コアガラスシートは、約５０モル％〜約９０モル％のＳｉＯ２、約０モル％〜約１５モル％のＡｌ２Ｏ３、及び約０モル％〜約１９モル％のＲｘＯを有するライトガイドプレートであり、ここで、ｘは１でありＲはＺｎ、Ｍｇ、Ｃａ、Ｓｒ又はＢａから選択される、あるいは、ｘは２でありＲはＬｉ、Ｎａ、Ｋ、Ｒｂ又はＣｓから選択され、Ｆｅの濃度は約５０ｐｐｍ未満である。
【００１６】
ここで用いたように、「積層構造体」、「積層」なる用語、及びそれらの変形物は、少なくとも１つのガラスシートを含む多層基材、例えば自動車用グレージングを指すことを意図する。積層は、例えば、第１のガラスシート、第２のガラスシート、及びポリマー中間層を含む。積層又はグレージングはまた、コアガラスシートの一方又は両方の主面上に存在しうる、コア及びクラッディング、例えば、第１のガラスシート又は組成を含むコア及び第２のガラスシート又は組成を含むクラッディングを有するガラス基材を含みうる。
【００１７】
自動車用グレージングは、本開示のさまざまの実施の形態に従って、幅広い用途で使用できる。例えば、自動車用グレージングは、さまざまの機能的及び／又は装飾的用途、例えば、車、トラック、バス及びボートを含むがこれらに限定されない乗り物の外面及び内面に使用してもよい。図１は、前方及び後方横窓１３０及び１４０を有するフロント及びリアアセンブリ１１０及び１２０を備える例示的な車両１００を示す。車両１００はまた、従来Ａ−ピラーと称されていた前方ピラーＡ、従来Ｃ−ピラーと称されていた後方ピラーＣ、及び、前方横窓１３０と後方横窓１４０との間に位置し、従来Ｂ−ピラーと称されていた中央ピラーＢを備える。車両１００はさらに、フロントガラス１５０、後部窓１６０、及びサンルーフ又はムーンルーフ（図示せず）を備えてもよい。さまざまの非限定的な実施の形態によれば、本明細書に開示される自動車用グレージングは、前面窓（フロントガラス）、後部窓、横窓、サンルーフ、ムーンルーフ、及び／又は、例えばＡ、Ｂ及び／又はＣパネルを含む外側パネルを含むがこれらに限定されない、図示される車両部品の全部又は一部を備えてもよい。追加の実施の形態において、自動車用グレージングは、車両１００内の内側パネル（図示せず）、例えば、ダッシュボード、コンソール、内側パネル用材、及び／又は座席、例えばヘッドレスト上で使用してもよい。もちろん、本開示に従った自動車用グレージングを、車両の他の外側又は内側部分に用いてもよい。
【００１８】
例えば、図２Ａに示されるように、例示的な自動車用グレージングは、少なくともその一部が少なくとも１つのライトガイドプレート１７０を含みうる、フロントガラス１５０を有してもよい。ライトガイドプレートは、所望のようにフロントガラス１５０上の任意の位置に配置されてもよい。例えば、位置Ｘにおいて、ライトガイドプレートは、さまざまの実施の形態に従って、バックミラーの機能を果たすことができる。位置Ｙ及びＺにおいて、ライトガイドプレートは、例えば、ヘッドアップディスプレイ（ＨＵＤ）としての機能を果たしうる。もちろん、ライトガイドプレート１７０の図示される位置及びサイズは例示としてのみであり、添付の請求項を制限することを意図しない。図２Ｂは、グレージング全体がライトガイドプレート（ラベルせず）を含む、フロントガラスの代替的な実施の形態を示す。図示されるように、少なくとも１つの光源１８０（例えば、ＬＥＤ、ＣＣＦＬ、ＯＬＥＤ）を、ライトガイドプレートの少なくとも１つの縁部（Ｗ１、Ｗ２）に取り付けてもよい。図２Ｂは、フロントガラスの２つの対向する側端Ｗ１に沿って縦列に配置された光源を示すが、種類、数、及び位置を含む任意の光源配置が、本開示の範囲に含まれるものとして想定されることが理解されるべきである。例えば、ライトガイドプレートの一方のみの縁部Ｗ１を１つ以上の光源に連結してもよく、あるいは、一方又は両方の縁部Ｗ２を１つ以上の光源に連結してもよい。
【００１９】
同様に、例示的な横窓１３０を図示する図３Ａに示されるように、自動車用グレージングの少なくとも一部は、少なくとも１つのライトガイドプレート１７０を備えてもよい。ライトガイドプレートは、所望のように横窓１３０上の任意の位置に配置されてもよい。例えば、位置Ｖにおいて、ライトガイドプレートは、さまざまの実施の形態に従って、サイドビューミラーの役割を果たすことができる。もちろん、ライトガイドプレート１７０の図示される配置及びサイズは例示としてのみであり、添付の請求項を制限することを意図しない。図３Ｂは、グレージング全体がライトガイドプレート（ラベルせず）を含む、横窓の代替的な実施の形態を示す。図示されるように、少なくとも１つの光源１８０を、ライトガイドプレートの少なくとも１つの縁部（Ｗ３、Ｗ４）に取り付けてもよい。図３Ｂは、横窓１３０の２つの対向する側端Ｗ３に沿って縦列に配置された光源を示すが、種類、数、及び位置を含む任意の光源配置が、本開示の範囲に含まれるものとして想定されることが理解されるべきである。例えば、ライトガイドプレートの一方のみの縁部Ｗ３を１つ以上の光源に連結してもよく、又は、一方又は両方の縁部Ｗ４を１つ以上の光源に連結してもよい。
【００２０】
さまざまの実施の形態によれば（例えば、図１−３参照）、少なくとも１つのライトガイドプレート１７０を含む積層構造体を、多くの機能のために、例えば自動車用グレージングとして、使用できる。例えば、積層構造体は、別個の装置からその上に画像が投影される白黒「デッド」スクリーンとして構成されてもよい。他の実施の形態において、積層構造体は、例えば別個のカメラ又は画像を生成できる任意の他の装置からの画像である静止画像又は動画のような画像をいくらでもその上に表示できる、ＬＣＤのようなディスプレイユニットの一部でもよい。本明細書に開示される積層構造体及び自動車用グレージングを使用して、高解像度の画像、例えば１インチ（２．５４ｃｍ）当たり最大約３００ピクセル（ｐｐｉ）の画像を表示できる。いくつかの非限定的な実施の形態において、自動車用グレージングは、例えば従来のリアビュー（例えば図２Ａ−Ｂ参照）又はサイドビューミラー（例えば図３Ａ−Ｂ参照）から見える画像を表示できる。他の実施の形態において、自動車用グレージングは、インジケータ、信号、又は、車両速度、ＧＰＳナビゲーション道案内、燃料残量などの他の画像を、周囲に面するシートを有するグレージング（例えば図２−３参照）又は内側グレージング（例えば、パネル用材、コンソール、ダッシュボード、内部ディスプレイなど）上に表示できる。さらなる実施の形態によれば、自動車用グレージングの表示領域はさらに、ユーザがディスプレイに触る又はそうでなければやりとりすることを可能にする１つ以上の特徴、例えばタッチパッド又はセンサを、任意の外部構造体、例えばフロントガラス、後部窓及び横窓、サンルーフ、ムーンルーフ、及び／又は外側パネル用材（例えば、Ａ、Ｂ及び／又はＣパネル）、並びに、ダッシュボード、コンソール、内側サイドパネル用材、及び／又は座席、例えばヘッドレストなどであるがこれらに限定されない内部構造体上に、備えてもよい。
【００２１】
さらなる実施の形態において、積層構造体は、１つ以上の縁部に連結されたＬＥＤ光源のような少なくとも１つの光源を含んでもよく、グレージングの全部又は一部は、車両の内部又は外部の環境のための間接又は指向性照明を提供する、統合照明装置、例えば照明器具として使用できる。さらに、ライトガイド及び光源を含む１つ以上の透明な外側グレージング（例えば、フロントガラス、後部窓、横窓、ムーンルーフ、又はサンルーフ）は、統合透明ＬＣＤディスプレイのためのバックライトユニットとして構成できる。光源はまた、光源により生じる熱を用いて、窓、例えば、フロントガラス、後部窓、又は横窓を徐霜する手段のように、他の非ディスプレイ機能を果たすよう構成できる。ここでも、多くの実施の形態が外側シート（例えば、フロントガラス、後部窓及び横窓、サンルーフ、ムーンルーフ、及び／又は外側パネル用材（例えば、Ａ、Ｂ及び／又はＣパネル））を有するグレージングに関して記載されているが、添付の請求項は限定されるべきでなく、これらの実施の形態は、ダッシュボード、コンソール、内側パネル用材、及び／又は座席、例えばヘッドレストなどであるがこれらに限定されない、内側構造体に適用できることに留意すべきである。
【００２２】
積層構造体又は自動車用グレージングを用いて、例えば、画像を表示する及び／又は光を生成する及び／又は一方又は両方の面を介して双方向のコントロールを提供することができる。例えば、グレージングの外表面は、例えばドアを施錠及び開錠するために使用できるタッチパッド画像を表示するよう構成されてもよいのに対し、内部は、サイドビューミラー画像又は映像のような画像を表示してもよい。グレージングの一方又は両方の面は、カメラビューを提供する及び／又はコマンドに基づいて照明するよう構成されてもよい。例えば、近づくと、車両の内部が照明される及び／又は安全の目的で別の方法により可視化されてもよい。
【００２３】
図４Ａは、光源２７０を備えた非限定的な積層構造体２００の断面図を示す。積層構造体は、いくつかの実施の形態において、第１のガラスシート（ライトガイドプレート）２０５、中間層２１５、第２のガラスシート２２５、及び随意的な追加の層又は部品２３５を含んでもよい。随意的な部品２３５は、第１のガラスシート２０５に接触するものとして図示されているが、追加の層又は部品は、グレージング中の任意の位置、例えば、第１のガラスシートと第２のガラスシート及び／又は中間層との間、又は第２のガラスシートの上などに組み込まれてもよいことが理解されるべきである。
【００２４】
第１のガラスシート２０５及び第２のガラスシート２２５は、当該技術において知られる任意の方法、例えば、２〜３例を挙げると、フュージョンダウンドロー、スロットドロー、及びフロート法を用いて形成できる。図４Ａの積層構造体は、当該技術において知られる任意の方法、例えば、熱又は冷間成形を用いて製造できる。例えば、第１及び／又は第２のガラスシートは、非平面形状に適合できるように十分に薄く、かつそのように形成される場合に破損しないように十分強く選択される。ガラスの温度を軟化点まで上昇させずに、平坦でない（又は非平面の）形状を形成するための平らなガラスシートの成形は、「冷間成形」又は「冷間曲げ」として知られる。ガラスの冷間成形の場合、平面からガラスを曲げるのに必要な力は、ガラス中の応力に変換される。ガラスは、用途が必要とする任意の機能を提供するのに必要な強度に加えて、この追加の応力を吸収するのに十分な強度を有しなければならない。ガラスのシートの剛性は、その厚さの立方体に比例しうるので、より厚いガラスシートを同じ半径に曲げるのにはより薄いガラスシートよりもはるかに大きい力が必要となる。冷間成形の場合、薄いガラスは、特定の形状又は半径に曲げられる場合に、はるかに低い内部応力を生じるという利点を有する。
【００２５】
いくつかの実施の形態において、第１及び／又は第２のガラスシートは（その使用及び各グレージング又は積層の使用に基づいて）、それらの間の全ての範囲及び部分的範囲を含み、約０．３ｍｍ〜約８ｍｍ、例えば、約０．５ｍｍ〜約７ｍｍ、約０．７ｍｍ〜約６ｍｍ、約１ｍｍ〜約５ｍｍ、約１ｍｍ〜約４ｍｍ、約１．５ｍｍ〜約３ｍｍ、又は約２ｍｍ〜約２．５ｍｍの厚さを有してもよい。第１及び第２のガラスシートの厚さは、いくつかの実施の形態において、同一でも異なってもよい。
【００２６】
第１のガラスシート２０５及び第２のガラスシート２２５は、いくつかの実施の形態において、中間層２１５、例えばポリマー中間層によって張り付けられてもよい。適切な中間層又は接着剤は、例えば、エチレン酢酸ビニル（ＥＶＡ）、熱可塑性ポリウレタン（ＴＰＵ）、ポリビニルブチラール（ＰＶＢ）、及びアイオノマー、例えばＤｕＰｏｎｔ社からのＳｅｎｔｒｙＧｌａｓ（登録商標）アイオノマー、又は任意の他の適切な中間層材料を含んでもよい。特定の実施の形態において、中間層は、ＥＶＡ及びＰＶＢから選択されうる。非限定的な実施の形態によれば、中間層２１５は、それらの間の全ての範囲及び部分的範囲を含み、１５ＭＰａ以上、例えば約３０ＭＰａ以上、約５０ＭＰａ、約１００ＭＰａ、約１５０ＭＰａ、約２００ＭＰａ、約２５０ＭＰａ、約３００ＭＰａ、約３５０ＭＰａ、又は約４００ＭＰａのヤング率を有するものから選択できる。特定の実施の形態において、中間層２１５は、それらの間の全ての範囲及び部分的範囲を含み、約０．１ｍｍ〜約２ｍｍ、例えば、約０．３ｍｍ〜約１．５ｍｍ、約０．５ｍｍ〜約１．２ｍｍ、約０．７５ｍｍ〜約１．１ｍｍ、又は約０．９ｍｍ〜約１ｍｍの厚さを有してもよい。特定の実施の形態によれば、実質的に透明である光学的に明瞭な中間層が提供できるが、不透明の又は場合によって着色した中間層がさらなる実施例において提供されうる。
【００２７】
図４Ｂに示されるように、積層構造体２００は、中間層によって張り付けられていない第１のガラスシート２０５及び第２のガラスシート２２５を含んでもよい。例えば、積層構造体は、第１のガラスシート２０５を含むコア、及び１つ以上の第２のガラスシート２２５を含むコアの一方又は両方上（図４Ｂには両側が示される）クラッディングを有してもよい。積層構造体は、例えば、内部コアガラスシート、第１の外側クラッドガラスシート、及び随意的な第２の外側クラッドガラスシートを含み、コア及びクラッドガラスシートは異なってもよく、第１及び第２のクラッドシートは同じでも異なってもよい。さらに、図示されていないが、図４Ｂの積層構造体２００は、グレージングの任意の表面上に１つ以上の随意的な層又は装置を備えてもよい。クラッドガラス基材を製造するための方法は、例えば、２つ以上の成形体又はアイソパイプを用いるフュージョンダウンドロー法を含んでもよい。そのような方法は、例えば、ここに参照することによりその全てが本明細書に組み込まれる、米国特許第４，２１４，８８６号明細書及び同第７，２０１，９６５号明細書、及び米国特許出願公開第２０１１／０３１８５５５号明細書に開示される。
【００２８】
図４Ａ−Ｂに示されるように、積層構造体２００及び／又は第１のガラスシート２０５及び／又は第２のガラスシート２２５は、第１の表面及び対向する第２の表面を有しうる。いくつかの実施の形態において、これらの表面は、平面又は実質的に平面、例えば実質的に平坦及び／又は水平でありうる。積層構造体２００、第１のガラスシート２０５、及び／又は第２のガラスシート２２５はまた、いくつかの実施の形態において、１つの曲率半径の周りで、又は複数の曲率半径の周りで曲げられてもよく、例えば、凸状又は凹状基材のような３次元ガラス基材でもよい。積層構造体２００、第１のガラスシート２０５、及び／又は第２のガラスシート２２５はさらに、少なくとも１つの縁部、例えば、少なくとも２つの縁部、少なくとも３つの縁部、又は少なくとも４つの縁部を有してもよい。非限定的な例として、積層構造体２００、第１のガラスシート２０５、及び／又は第２のガラスシート２２５は、４つの辺を有する長方形又は正方形のガラスシートを含んでもよいが、他の形状及び構成が想定され、本開示の範囲内であることが意図される。さまざまの実施の形態によれば、ガラスシート２０５、２２５のいずれか一方又は両方をライトガイドとして使用してもよい。
【００２９】
さまざまの実施の形態によれば、第１のガラスシート２０５及び／又は第２のガラスシート２２５は、約５０モル％〜約９０モル％のＳｉＯ２、約０モル％〜約１５モル％のＡｌ２Ｏ３、及び約０モル％〜約１９モル％のＲｘＯを含み、ここで、ｘは１でありＲはＺｎ、Ｍｇ、Ｃａ、Ｓｒ又はＢａから選択される、あるいは、ｘは２でありＲはＬｉ、Ｎａ、Ｋ、Ｒｂ又はＣｓから選択され、Ｆｅの濃度は約５０ｐｐｍ未満である。
【００３０】
本出願の主題の実施の形態はまた、ライトガイドプレートに関し、ガラスがさらにＲｘＯを含み、ここで、ＲはＬｉ、Ｎａ、Ｋ、Ｒｂ、又はＣｓから選択されｘは２である、あるいは、ＲはＭｇ、Ｃａ、Ｓｒ又はＢａから選択されｘは１であり、ＲｘＯのモル％はＡｌ２Ｏ３のモル％と略等しい。追加の実施の形態は、ライトガイドプレートに関し、少なくとも１つの縁部が、透過において約１２．８度未満の半値全幅（ＦＷＨＭ）の角度内で光を散乱するライトインジェクション縁部である。いくつかの実施の形態は、ライトガイドプレートを提供し、これは、ある幅及び高さを有する正面、正面の反対側の背面、及び正面と背面との間の厚さを有し、正面及び背面の周りに４つの縁部を形成するガラスシートを含み、このガラスシートは、約５０モル％〜約９０モル％のＳｉＯ２、約０モル％〜約２０モル％のＡｌ２Ｏ３、約０モル％〜約２０モル％のＢ２Ｏ３、及び約０モル％〜約１９モル％のＲｘＯを含み、ここで、ＲはＬｉ、Ｎａ、Ｋ、Ｒｂ、Ｃｓのいずれか１つ以上でありｘは２である、あるいは、ＲはＺｎ、Ｍｇ、Ｃａ、Ｓｒ又はＢａでありｘは１であり、ガラスは、１ｄＢ／５００ｍｍ以下の光吸収を生じる。いくつかの実施の形態において、ＲｘＯ−Ａｌ２Ｏ３＞０；０＜ＲｘＯ−Ａｌ２Ｏ３＜１５；ｘ＝２かつＲ２Ｏ−Ａｌ２Ｏ３＜１５；又はＲ２Ｏ−Ａｌ２Ｏ３＜２である。他の実施の形態において、ｘ＝２かつＲｘＯ−Ａｌ２Ｏ３−ＭｇＯ＞−１０；０＜（ＲｘＯ−Ａｌ２Ｏ３）＜１２、−１＜（Ｒ２Ｏ−Ａｌ２Ｏ３）＜１１、及び−１０＜（Ｒ２Ｏ−Ａｌ２Ｏ３−ＭｇＯ）＜１１；又は−１＜（Ｒ２Ｏ−Ａｌ２Ｏ３）＜２かつ−６＜（Ｒ２Ｏ−Ａｌ２Ｏ３＜ＭｇＯ）＜１である。
【００３１】
さらなる実施の形態は、ライトガイドプレートを提供し、これは、ある幅及び高さを有する正面、正面の反対側の背面、及び正面と背面との間の厚さを有し、正面及び背面の周りに４つの縁部を形成するガラスシートを含み、このガラスシートは、約６０モル％〜約８０モル％のＳｉＯ２、約０．１モル％〜約１５モル％のＡｌ２Ｏ３、約０モル％〜約１０モル％のＢ２Ｏ３、及び約０．１モル％〜約１５モル％のＲ２Ｏ及び約０．１モル％〜約１２モル％のＲＯを含み、ここで、ＲはＬｉ、Ｎａ、Ｋ、Ｒｂ、Ｃｓのいずれか１つ以上でありｘは２である、あるいは、ＲはＺｎ、Ｍｇ、Ｃａ、Ｓｒ又はＢａでありｘは１であり、ガラスは、１ｄＢ／５００ｍｍ以下の光吸光を生じる。
【００３２】
追加の実施の形態は、約６２ＧＰａ〜約７８ＧＰａのヤング率を有するガラスシートを含むライトガイドプレートを備えるディスプレイ装置を含み、ガラスシートは、約０モル％〜約１５モル％のＡｌ２Ｏ３及び約２モル％〜約１９モル％のＲｘＯを含み、ここで、ＲはＬｉ、Ｎａ、Ｋ、Ｒｂ、Ｃｓのいずれか１つ以上でありｘは２である、あるいは、ＲはＭｇ、Ｃａ、Ｓｒ又はＢａでありｘは１であり、少なくとも５００ｍｍの長さでの４５０ｎｍにおけるガラスシートの透過率は８５％以上であり、少なくとも５００ｍｍの長さでの５５０ｎｍにおけるガラスシートの透過率は９０％以上であり、あるいは、少なくとも５００ｍｍの長さでの６３０ｎｍにおけるガラスシートの透過率は８５％以上である。
【００３３】
さらなる実施の形態は、約０モル％〜約１５モル％のＡｌ２Ｏ３及び約２モル％〜約１９モル％のＲｘＯを有するガラスシートを含み、ここで、ＲはＬｉ、Ｎａ、Ｋ、Ｒｂ、Ｃｓのいずれか１つ以上でありｘは２である、あるいは、ＲはＺｎ、Ｍｇ、Ｃａ、Ｓｒ又はＢａでありｘは１であり、ＲｘＯ−Ａｌ２Ｏ３は＜１５であり、少なくとも５００ｍｍの長さでの４５０ｎｍにおけるガラスシートの透過率は８５％以上であり、少なくとも５００ｍｍの長さでの５５０ｎｍにおけるガラスシートの透過率は９０％以上であり、あるいは、少なくとも５００ｍｍの長さでの６３０ｎｍにおけるガラスシートの透過率は８５％以上である。
【００３４】
いくつかの実施の形態において、ガラスシートのＦｅ濃度は＜約５０ｐｐｍである；ガラスシートのＦｅは＜約２０ｐｐｍである；あるいはＦｅの濃度は＜１０ｐｐｍである。他の実施の形態において、ｘ＝２かつＲｘＯ−Ａｌ２Ｏ３＜１２；ＲｘＯ−Ａｌ２Ｏ３＞０；Ｒ２Ｏ−Ａｌ２Ｏ３＜２；ｘ＝２かつＲ２Ｏ−Ａｌ２Ｏ３−ＭｇＯ＞−１０；０＜（ＲｘＯ−Ａｌ２Ｏ３）＜１２、−１＜（Ｒ２Ｏ−Ａｌ２Ｏ３）＜１１、及び−１０＜（Ｒ２Ｏ−Ａｌ２Ｏ３−ＭｇＯ）＜１１；又は−１＜（Ｒ２Ｏ−Ａｌ２Ｏ３）＜２かつ−６＜（Ｒ２Ｏ−Ａｌ２Ｏ３−ＭｇＯ）＜１である。追加の実施の形態は、約５０モル％〜約９０モル％のＳｉＯ２、約０モル％〜約１５モル％のＡｌ２Ｏ３、約０モル％〜約１０モル％のＢ２Ｏ３、及び約２モル％〜約１９モル％のＲｘＯを有するガラスシートを含むライトガイドプレートを含み、ＲｘＯは、（Ｌｉ２Ｏ＋Ｎａ２Ｏ＋Ｋ２Ｏ＋Ｒｂ２Ｏ＋Ｃｓ２Ｏ＋ＭｇＯ＋ＣａＯ＋ＳｒＯ＋ＢａＯ）であり、Ａｌ２Ｏ３＋ＭｇＯはＲｘＯ以下である。いくつかの実施の形態は、約５０モル％〜約９０モル％のＳｉＯ２、約０モル％〜約１５モル％のＡｌ２Ｏ３、約０モル％〜約１０モル％のＢ２Ｏ３、及び約２モル％〜約１９モル％のＲｘＯを有するガラスシートを含むガラス物品を含み、ここで、ＲはＬｉ、Ｎａ、Ｋ、Ｒｂ、Ｃｓのいずれか１つ以上でありｘは２である、あるいは、ＲはＭｇ、Ｃａ、Ｓｒ又はＢａでありｘは１であり、Ｆｅ＋３０Ｃｒ＋３５Ｎｉ＜約６０ｐｐｍである。
【００３５】
第１のガラスシートはさらに、いくつかの実施の形態において約０モル％〜約１０モル％のＢ２Ｏ３を含んでもよい。追加の実施の形態において、第１のガラスシートは、それぞれ約１ｐｐｍ未満のＣｏ、Ｎｉ、及びＣｒを含んでもよい。第１のガラスシートは、さまざまの実施の形態において、約４００ｎｍ〜約７００ｎｍの波長範囲で約２ｄＢ／５００ｍｍ以下（例えば１ｄＢ／５００ｍｍ以下又は０．５ｄＢ／５００ｍｍ以下）の光減衰及び／又は約１ｄＢ／５００ｍｍ未満（例えば０．５ｄＢ／５００ｍｍ以下又は０．２５ｄＢ／５００ｍｍ以下）の光吸収を生じうる。さらなる実施の形態において、第１のガラスシートは、透過モードにおいて約１２．８度未満の半値全幅（ＦＷＨＭ）の角度内の光を散乱し、及び／又は反射モードにおいて約６．４度未満の角度内の光を拡散しうる。さらなる実施の形態によれば、第１のガラスシートは、約６％未満のヘイズ値を有しうる。さらなる実施の形態において、第１のガラスシートは、約５ｎｍ〜約７５ｎｍの範囲のＲＭＳ粗さ（Ｒｑ）を有する少なくとも１つの表面を含みうる。本開示に従ったライトガイドプレートとしての使用に適切な例示的なガラスシートは、例えば、それぞれ参照によりその全体が本明細書に組み込まれる、２０１５年２月１１日に出願された米国特許出願第６２／１１４８２５号明細書、２０１４年７月１８日に出願された米国特許出願第６２／０２６２６４号明細書、２０１４年６月１９日に出願された米国特許出願第６２／０１４３８２号明細書、２０１５年３月１２日に出願された米国特許出願第６２／１３２２５８号明細書、及び国際特許出願第ＰＣＴ／ＵＳ１４／７０７７１号に記載される。
【００３６】
例えば、第１のガラスシートは、約５０モル％〜約９０モル％のＳｉＯ２、約０モル％〜約１５モル％のＡｌ２Ｏ３、及び約０モル％〜約１９モル％のＲｘＯを含み、ここで、ｘは１でありＲはＺｎ、Ｍｇ、Ｃａ、Ｓｒ又はＢａから選択される、あるいは、ｘは２でありＲはＬｉ、Ｎａ、Ｋ、Ｒｂ又はＣｓから選択され、ＲｘＯ−Ａｌ２Ｏ３＞０、例えば０＜ＲｘＯ−Ａｌ２Ｏ３＜１５である。いくつかの実施の形態において、ｘ＝２の場合、Ｒ２Ｏ−Ａｌ２Ｏ３＜１５、例えばＲ２Ｏ−Ａｌ２Ｏ３＜２である。追加の実施の形態によれば、ｘ＝２の場合、Ｒ２Ｏ−Ａｌ２Ｏ３−ＭｇＯ＞−１０である。さらなる実施の形態において、０＜（ＲｘＯ−Ａｌ２Ｏ３）＜１２、−１＜（Ｒ２Ｏ−Ａｌ２Ｏ３）＜１１、及び−１０＜（Ｒ２Ｏ−Ａｌ２Ｏ３−ＭｇＯ）＜１１である。さらなる実施の形態によれば、−１＜（Ｒ２Ｏ−Ａｌ２Ｏ３）＜２かつ−６＜（Ｒ２Ｏ−Ａｌ２Ｏ３−ＭｇＯ）＜１である。さらなる実施の形態において、第１のガラスシート中の少なくとも約１０％のＦｅは、Ｆｅ２＋を含んでもよい。第１のガラスシート中のＦｅの濃度は、それらの間の全ての範囲及び部分的範囲を含み、約５０ｐｐｍ未満、例えば約２０ｐｐｍ未満、又は約１０ｐｐｍ未満でもよい。さらに、Ｆｅ、Ｃｒ、及びＮｉは、第１のガラスシート中に、それらの間の全ての範囲及び部分的範囲を含み、Ｆｅ＋３０Ｃｒ＋３５Ｎｉ＜約６０ｐｐｍ、例えば約４０ｐｐｍ未満、約２０ｐｐｍ未満、又は約１０ｐｐｍ未満となるように存在してもよい。
【００３７】
第１のガラスシートは、透過モード又は反射モードにおいて、約１２．８度未満の半値全幅（ＦＷＨＭ）の角度内の光を散乱できる少なくとも１つの縁部を含みうる。第１のガラスシートの少なくとも１つの縁部の拡散角度は、反射モードにおいて約６．４度未満でもよい。第１のガラスシートはさらに、約１．９５ｇ／ｃｍ３（ｃｃ）〜約２．７ｇ／ｃｍ３（ｃｃ）の密度及び／又は約６２ＧＰａ〜約９０ＧＰａの範囲のヤング率及び／又は０〜３００℃の温度範囲で約３０×１０−７／℃〜約９５×１０−７／℃の範囲の熱膨張係数（ＣＴＥ）を有してもよい。
【００３８】
さらなる実施の形態において、第１のガラスシートは、それらの間の全ての範囲及び部分的範囲を含み、約５ｎｍ〜約７５ｎｍの範囲、例えば約１０ｎｍ〜約５０ｎｍ、約１５ｎｍ〜約４０ｎｍ、又は約２０ｎｍ〜約３０ｎｍのＲＭＳ粗さ（Ｒｑ）を有する少なくとも１つのテクスチャード加工の表面を有してもよい。第１のガラスシートのヘイズ値は、いくつかの実施の形態において、それらの間の全ての範囲及び部分的範囲を含み、約６％未満、例えば約５％未満、約４％未満、約３％未満、約２％未満、約１％未満、約０．５％未満、約０．２５％未満、又は約０．１％未満でもよい。いくつかの実施の形態によれば、ガラスシートの表面の少なくとも１つに垂直なガラスシートの透過率は、４００−７００ｎｍの波長範囲に亘って、約８５％超、例えば約９０％超、又は約９５％超の透過率でもよい。第１のガラスシートの少なくとも１つの表面は、例えばプリンティング又はエッチングにより生成できる、１つ以上の光抽出又は光散乱特徴を含んでもよい。
【００３９】
第２のガラスシート２２５は、第１のガラスシート２０５に関して上述したガラス組成物を含む、自動車用グレージングでの使用に適切な任意のガラスを含みうる。他の適切なガラスシートは、例えば、ソーダ石灰ガラス、アルミノケイ酸ガラス、アルカリ−アルミノケイ酸ガラス、ホウケイ酸ガラス、アルカリ−ホウケイ酸ガラス、アルミノホウケイ酸ガラス、及びアルカリ−アルミノホウケイ酸ガラス、又は他の適切なガラス材料を含んでもよい。市販のガラスの非限定的な例には、例えば、Ｃｏｒｎｉｎｇ  ＩｎｃｏｒｐｏｒａｔｅｄからのＧｏｒｉｌｌａ（登録商標）、Ｗｉｌｌｏｗ（登録商標）、Ｌｏｔｕｓ（商標）、Ｉｒｉｓ（商標）、及びＥＡＧＬＥ  ＸＧ（登録商標）ガラスが含まれる。そのようなガラスシートは、参照によりその全体が本明細書に組み込まれる、例えば、米国特許第７，６６６，５１１号明細書、同第４，４８３，７００号明細書、及び／又は同第５，６７４，７９０号明細書に提供される。
【００４０】
第１のガラスシート２０５及び／又は第２のガラスシート２２５は、いくつかの実施の形態において、例えば、ガラスの強度及び／又は破損耐性及び／又は耐引掻性を増加するために化学強化（イオン交換）及び／又は熱強化及び／又はアニーリングされてもよい。いくつかの実施の形態によれば、ガラスシートは、約１００ＭＰａ超の圧縮応力及び約１０マイクロメートル超の圧縮応力層深さ（ＤＯＬ）、例えば、約５００ＭＰａ超の圧縮応力及び約２０マイクロメートル超のＤＯＬ、又は約７００ＭＰａ超の圧縮応力及び約４０マイクロメートル超のＤＯＬを有しうる。例えば、化学強化プロセスにより、比較的高いＤＯＬ（例えば、約４０マイクロメートル、又はさらに約１００マイクロメートル超）において比較的高い圧縮応力（例えば、約７００ＭＰａ〜約７３０ＭＰａ、又はさらに約８００ＭＰａ超）を与えうる。
【００４１】
第１及び第２のガラスシートは、例えば、それらの間の全ての範囲及び部分的範囲を含み、約０．５×１０−６／℃〜約１５×１０−６／℃の範囲、例えば、約１×１０−６／℃〜約１４×１０−６／℃、約２×１０−６／℃〜約１３×１０−６／℃、約３×１０−６／℃〜約１２×１０−６／℃、約４×１０−６／℃〜約１１×１０−６／℃、約５×１０−６／℃〜約１０×１０−６／℃、約６×１０−６／℃〜約９×１０−６／℃、又は約７×１０−６／℃〜約８×１０−６／℃の熱膨張係数（ＣＴＥ）を有しうる。特定の実施の形態において、ガラスシートは、約８×１０−６／℃〜約１０×１０−６／℃の範囲、例えば、約８．５×１０−６／℃〜約９．５×１０−６／℃の範囲のＣＴＥを有しうる。他の実施の形態において、ガラスシートは、約３×１０−６／℃〜約５×１０−６／℃の範囲、例えば、約３．５×１０−６／℃〜約４．５×１０−６／℃のＣＴＥを有しうる。非限定的な実施の形態によれば、第１のガラスシートのＣＴＥは、第２のガラスシートのＣＴＥと実質的に近くてもよく、それらの間の全ての範囲及び部分的範囲を含み、例えば第２のＣＴＥの約３０％以内、約２０％以内、約１０％以内、又は約５％以内である。本明細書に開示される全てのＣＴＥ値は、約０℃〜約３００℃の範囲の温度に亘って測定されるＣＴＥとして表されることが理解されるべきである。
【００４２】
第１及び第２のガラスシート、並びに積層構造体又は自動車用グレージングは、さまざまの実施の形態において、透明又は実質的に透明でもよい。ここで用いたように、「透明」なる用語は、ガラスシート又はグレージングが、スペクトルの可視領域において（４００〜７００ｎｍ）約８５％超の透過率を有することを示すことが意図される。例えば、例示的な透明ガラスライトガイド又はグレージングは、それらの間の全ての範囲及び部分的範囲を含み、可視光領域において約８５％超の透過率、例えば約９０％超、約９５％超、又は約９９％超の透過率を有してもよい。さまざまの実施の形態によれば、ガラスライトガイド又はグレージングは、それらの間の全ての範囲及び部分的範囲を含み、可視領域において約５０％未満、例えば約４５％未満、約４０％未満、約３５％未満、約３０％未満、約２５％未満、又は約２０％未満の透過率を有してもよい。特定の実施の形態において、例示的なガラスライトガイド又はグレージングは、それらの間の全ての範囲及び部分的範囲を含み、紫外線（ＵＶ）領域（１００〜４００ｎｍ）において約５０％超の透過率、例えば、約５５％超、約６０％超、約６５％超、約７０％超、約７５％超、約８０％超、約８５％超、約９０％超、約９５％超、又は約９９％超の透過率を有してもよい。追加の実施の形態によれば、例えば外側又は内側パネル用材の場合、自動車用グレージングは透明でない、例えば不透明及び／又は着色されていてもよい。
【００４３】
さまざまの実施の形態において、積層構造体は、それらの間の全ての範囲及び部分的範囲を含み、約０．３ｍｍ〜約１２ｍｍの範囲、例えば約０．５ｍｍ〜約１０ｍｍ、約０．７ｍｍ〜約９ｍｍ、約１ｍｍ〜約８ｍｍ、約２ｍｍ〜約７ｍｍ、約３ｍｍ〜約６ｍｍ、又は約４ｍｍ〜約５ｍｍの全厚を有してもよい。本開示に従う積層構造体及び自動車用グレージングは、２つのガラスシート及び／又は単一の中間層を含む構造体に限定されない。例えば、積層構造体はまた、追加のガラスシート及び／又は中間層、又は１つ以上の随意的な層を含んでもよい。さまざまの実施の形態によれば、追加の層を使用することにより、グレージングの音響性能、例えば音響損失又は減衰特性が改良できる。特定の実施の形態において、グレージングは、第３のガラスシートを積層構造体に張り付ける第２の中間層を含んでもよい。本開示のさらなる態様によれば、積層構造体は、１つ以上の追加の基材又は層、例えばポリマーフィルム、追加のガラス層、反射層、フィルタ層、偏光層、エレクトロクロミック層、電解層、センサ、インジケータ、又は能動素子、及びそれらの組合せを含んでもよい。例えば、エレクトロクロミック層は、基材の１つ以上の表面上に配置される１つ以上の電気的に活性の薄膜を含んでもよい。適切なエレクトロクロミック層には、三酸化タングステンＷＯ３を含む無機層が含まれるがこれに限定されない。もちろん、層及びそれらの各特徴の他の組合せを用いて、本開示の範囲に入ることが意図される多様な構成を提供することができる。
【００４４】
本明細書に開示される積層構造体及び自動車用グレージングは、従来技術の積層体及びグレージングに対して１つ以上の利点を提供できる。例えば、自動車用グレージングは、効果的に所望の画像を表示すると同時に、車両の外環境の明瞭な視界を提供するのに十分透明である。表示された画像は、解像度及び／又はコントラスト比が増加しうる。表示された画像は、さまざまの照明、例えば直射日光において、又は暗闇においてより容易に見ることができる。さらに、透明な従来技術のグレージングにおけるヘッドアップディスプレイでしばしば観察される「ゴースティング」効果が、低減又は除去されうる。自動車用グレージングはまた、さらなる機能、例えば、霜取り及び／又はタッチパッド性能及び／又は内部の間接又は指向性照明を提供しうる。さまざまの車両部品、例えば、サイド又はリアビューミラーを、車両中で本明細書に開示される自動車用グレージングを備えることにより差し替えることができ、これによって、おそらく全体の重量が低減し車両の燃料効率が増加する。もちろん、本明細書に開示される自動車用グレージングは、１つ以上の上記の利点を有しない場合もあるが、添付の特許請求の範囲内に含まれることが意図されることが理解されるべきである。
【００４５】
開示されるさまざまの実施の形態は、特定の実施の形態に関して記載される特定の特徴、要素又は工程を含みうることが理解されるであろう。ある特定の特徴、要素又は工程は、ある特定の実施の形態に関して記載されるが、さまざまの例示されない組合せ又は順列で別の実施の形態と入れ替える又は組み合わせることができることもまた理解されるであろう。
【００４６】
本明細書で用いられる場合、名詞は、「少なくとも１つ」の対象を指し、そうでないことが明確に示されない限り、「唯一」の対象に制限されないこともまた理解される。したがって、例えば、「ガラスシート」への言及には、文脈がそうでないことを明示しない限り、２つ以上のそのようなガラスシートを有する実施例が含まれる。
【００４７】
範囲は、本明細書では、「約」１つの特定の値から、及び／又は、「約」別の特定の値までとして表されうる。このような範囲が表される場合、実施例は、その１つの特定の値から、及び／又は、他の特定の値までを含む。同様に、値が先行詞「約」を使用して近似値で表される場合、その特定の値は別の態様を形成することが理解されよう。範囲の各々の端点は、他の端点に関連して、及び他の端点とは独立しての両方で重要であることがさらに理解されよう。
【００４８】
特定の実施の形態のさまざまな特徴、要素、又は工程は、「〜を含む／有する」という移行句を用いて開示され得るが、それらの特徴、要素、又は工程を含む、「〜からなる」又は「〜から実質的になる」という移行句を用いて記載され得る別の実施の形態も含まれることを理解されたい。したがって、例えば、Ａ＋Ｂ＋Ｃを含む構造に対して含まれる別の実施形態は、構造がＡ＋Ｂ＋Ｃからなる実施の形態及び構造がＡ＋Ｂ＋Ｃから実質的になる実施の形態を含む。
【００４９】
本開示の趣旨及び範囲から逸脱することなく、本開示に対してさまざまな変形及び変更が行われ得ることが、当業者に明らかであろう。当業者には、本開示の趣旨及び本質を含む開示された実施の形態の変形の組合せ、部分的組合せ及び変更が思い浮かぶので、本開示は、添付の請求項及びその等価物の範囲内の全てを含むと考えられる。
【００５０】
以下、本発明の好ましい実施形態を項分け記載する。
【００５１】
実施形態１
ライトガイドプレートを含む積層構造体であって、前記ライトガイドプレートが、約５０モル％〜約９０モル％のＳｉＯ２、約０モル％〜約１５モル％のＡｌ２Ｏ３、及び約０モル％〜約１９モル％のＲｘＯを有する第１のガラスシートを含み、ここで、
ｘは１でありＲはＺｎ、Ｍｇ、Ｃａ、Ｓｒ又はＢａから選択される、あるいは、
ｘは２でありＲはＬｉ、Ｎａ、Ｋ、Ｒｂ又はＣｓから選択され、かつ
Ｆｅの濃度は約５０ｐｐｍ未満である、
積層構造体。
【００５２】
実施形態２
前記第１のガラスシートが、それぞれ約１ｐｐｍ未満のＣｏ、Ｎｉ及びＣｒを含む、実施形態１に記載の積層構造体。
【００５３】
実施形態３
前記第１のガラスシートが、約４００ｎｍ〜約７００ｎｍの波長範囲において２ｄＢ／５００ｍｍ以下の光減衰を生じる、実施形態１または２に記載の積層構造体。
【００５４】
実施形態４
前記第１のガラスシートが、約５ｎｍ〜約７５ｎｍの範囲のＲＭＳ粗さ（Ｒｑ）を有する少なくとも１つの表面を含む、実施形態１〜３のいずれかに記載の積層構造体。
【００５５】
実施形態５
第２のガラスシート又はポリマー中間層の少なくとも１つをさらに含む、実施形態１〜４のいずれかに記載の積層構造体。
【００５６】
実施形態６
前記ポリマー中間層が、ポリビニルブチラール、エチレン酢酸ビニル、熱可塑性ポリウレタン、アイオノマー、及びそれらの組合せから選択される、実施形態５に記載の積層構造体。
【００５７】
実施形態７
前記第１のガラスシートを含む内部コア及び前記第２のガラスシートを含む外側クラッディングを含む、実施形態５に記載の積層構造体。
【００５８】
実施形態８
前記第２のガラスシートが、フォトクロミックガラスシートを含む、実施形態５又は６に記載の積層構造体。
【００５９】
実施形態９
前記第２のガラスシートが、ソーダ石灰ガラス、アルミノケイ酸ガラス、アルカリ−アルミノケイ酸ガラス、ホウケイ酸ガラス、アルカリ−ホウケイ酸ガラス、アルミノホウケイ酸ガラス、及びアルカリ−アルミノホウケイ酸ガラスから選択される、実施形態５又は６に記載の積層構造体。
【００６０】
実施形態１０
前記第１又は第２のガラスシートの少なくとも１つが、化学強化、熱強化及び／又はアニーリングされる、実施形態５又は６に記載の積層構造体。
【００６１】
実施形態１１
前記第１又は第２のガラスシートが、約０．３ｍｍ〜約８ｍｍの範囲の厚さを有する、実施形態５又は６に記載の積層構造体。
【００６２】
実施形態１２
前記積層構造体が、車両のフロントガラス、後部窓、横窓、サンルーフ、ムーンルーフ、外側パネル、又は内側パネルの全て又は一部を含む自動車用グレージングである、実施形態１〜１１のいずれかに記載の積層構造体。
【００６３】
実施形態１３
前記ライトガイドプレートの縁部に光学的に連結される少なくとも１つの光源をさらに含む、実施形態１〜１２のいずれかに記載の積層構造体。
【００６４】
実施形態１４
前記少なくとも１つの光源が、ＬＥＤ、ＣＣＦＬ、ＯＬＥＤ及びそれらの組合せから選択される、実施形態１３に記載の積層構造体。
【００６５】
実施形態１５
エレクトロクロミック層、ポリマー層、反射層、偏光層、フィルタ層、センサ、インジケータ、能動素子、及びそれらの組合せから選択される少なくとも１つの追加の部品をさらに含む、実施形態１〜１４のいずれかに記載の積層構造体。
【００６６】
実施形態１６
第１のガラスシート；
中間のポリマー中間層；及び
第２のガラスシート
を含む積層構造体であって、
前記第１のガラスシートが、約５０モル％〜約９０モル％のＳｉＯ２、約０モル％〜約１５モル％のＡｌ２Ｏ３、及び約０モル％〜約１９モル％のＲｘＯを有するライトガイドプレートであり、ここで、
ｘは１でありＲはＺｎ、Ｍｇ、Ｃａ、Ｓｒ又はＢａから選択される、あるいは、
ｘは２でありＲはＬｉ、Ｎａ、Ｋ、Ｒｂ又はＣｓから選択され、かつ
Ｆｅの濃度は約５０ｐｐｍ未満である、
積層構造体。
【００６７】
実施形態１７
前記中間のポリマー中間層が、ポリビニルブチラール、エチレン酢酸ビニル、熱可塑性ポリウレタン、アイオノマー、及びそれらの組合せから選択される、実施形態１６に記載の積層構造体。
【００６８】
実施形態１８
前記第２のガラスシートが、フォトクロミックガラスシートを含む、実施形態１６又は１７に記載の積層構造体。
【００６９】
実施形態１９
前記第２のガラスシートが、ソーダ石灰ガラス、アルミノケイ酸ガラス、アルカリ−アルミノケイ酸ガラス、ホウケイ酸ガラス、アルカリ−ホウケイ酸ガラス、アルミノホウケイ酸ガラス、及びアルカリ−アルミノホウケイ酸ガラスから選択される、実施形態１６〜１８のいずれかに記載の積層構造体。
【００７０】
実施形態２０
前記第１又は第２のガラスシートの少なくとも１つが、化学強化、熱強化及び／又はアニーリングされる、実施形態１６〜１９のいずれかに記載の積層構造体。
【００７１】
実施形態２１
前記第１又は第２のガラスシートが、約０．３ｍｍ〜約８ｍｍの範囲の厚さを有する、実施形態１６〜２０に記載の積層構造体。
【００７２】
実施形態２２
前記積層構造体が、車両のフロントガラス、後部窓、横窓、サンルーフ、ムーンルーフ、外側パネル、又は内側パネルの全て又は一部を含む自動車用グレージングである、実施形態１６〜２１のいずれかに記載の積層構造体。
【００７３】
実施形態２３
前記ライトガイドプレートの縁部に光学的に連結される少なくとも１つの光源をさらに含む、実施形態１６〜２２のいずれかに記載の積層構造体。
【００７４】
実施形態２４
前記少なくとも１つの光源が、ＬＥＤ、ＣＣＦＬ、ＯＬＥＤ及びそれらの組合せから選択される、実施形態２３に記載の積層構造体。
【００７５】
実施形態２５
エレクトロクロミック層、ポリマー層、反射層、偏光層、フィルタ層、センサ、インジケータ、能動素子、及びそれらの組合せから選択される少なくとも１つの追加の部品をさらに含む、実施形態１６〜２４のいずれかに記載の積層構造体。
【００７６】
実施形態２６
第１の外側クラッドガラスシート；及び
内部コアガラスシートを含む積層構造体であって、
前記内部コアガラスシートが、約５０モル％〜約９０モル％のＳｉＯ２、約０モル％〜約１５モル％のＡｌ２Ｏ３、及び約０モル％〜約１９モル％のＲｘＯを有するライトガイドプレートであり、ここで、
ｘは１でありＲはＺｎ、Ｍｇ、Ｃａ、Ｓｒ又はＢａから選択される、あるいは、
ｘは２でありＲはＬｉ、Ｎａ、Ｋ、Ｒｂ又はＣｓから選択され、かつ
Ｆｅの濃度は約５０ｐｐｍ未満である、
積層構造体。
【００７７】
実施形態２７
第２の外側クラッドガラスシートをさらに含み、前記内部コアガラスシートが、前記第１及び第２の外側クラッドガラスシートの中間にある、実施形態２６に記載の積層構造体。
【００７８】
実施形態２８
前記第１又は第２の外側クラッドガラスシートが、フォトクロミックガラスシートを含む、実施形態２６又は２７に記載の積層構造体。
【００７９】
実施形態２９
前記第１又は第２の外側クラッドガラスシートが、ソーダ石灰ガラス、アルミノケイ酸ガラス、アルカリ−アルミノケイ酸ガラス、ホウケイ酸ガラス、アルカリ−ホウケイ酸ガラス、アルミノホウケイ酸ガラス、及びアルカリ−アルミノホウケイ酸ガラスから選択される、実施形態２６〜２８のいずれかに記載の積層構造体。
【００８０】
実施形態３０
前記第１又は第２の外側クラッドガラスシート又は内部コアガラスシートの少なくとも１つが、化学強化、熱強化及び／又はアニーリングされる、実施形態２６〜２９のいずれかに記載の積層構造体。
【００８１】
実施形態３１
前記第１又は第２の外側クラッドガラスシート又は内部コアガラスシートが、約０．３ｍｍ〜約８ｍｍの範囲の厚さを有する、実施形態２６〜３０に記載の積層構造体。
【００８２】
実施形態３２
前記積層構造体が、車両のフロントガラス、後部窓、横窓、サンルーフ、ムーンルーフ、外側パネル、又は内側パネルの全て又は一部を含む自動車用グレージングである、実施形態２６〜３１のいずれかに記載の積層構造体。
【００８３】
実施形態３３
前記ライトガイドプレートの縁部に光学的に連結される少なくとも１つの光源をさらに含む、実施形態２６〜３２のいずれかに記載の積層構造体。
【００８４】
実施形態３４
前記少なくとも１つの光源が、ＬＥＤ、ＣＣＦＬ、ＯＬＥＤ及びそれらの組合せから選択される、実施形態３３に記載の積層構造体。
【００８５】
実施形態３５
エレクトロクロミック層、ポリマー層、反射層、偏光層、フィルタ層、センサ、インジケータ、能動素子、及びそれらの組合せから選択される少なくとも１つの追加の部品をさらに含む、実施形態２６〜３４のいずれかに記載の積層構造体。
【符号の説明】
【００８６】
１００  車両
１１０  フロントアセンブリ
１２０  リアアセンブリ
１３０  前方横窓
１４０  後方横窓
１５０  フロントガラス
１６０  後部窓
１７０  ライトガイドプレート
１８０  光源
２００  積層構造体
２０５  第１のガラスシート
２１５  中間層
２２５  第２のガラスシート
２３５  部品
２７０  光源
【図１】
2018527271.tif 000003
【図２Ａ】
2018527271.tif 000004
【図２Ｂ】
2018527271.tif 000005
【図３Ａ】
2018527271.tif 000006
【図３Ｂ】
2018527271.tif 000007
【図４Ａ】
2018527271.tif 000008
【図４Ｂ】
2018527271.tif 000009
【国際調査報告】
2018527271.tif 000010
2018527271.tif 000011
2018527271.tif 000012
2018527271.tif 000013